(57)【要約】  対象発明の実施形態は、少なくとも部分的に透明な片面発光ＯＬＥＤを提供するための方法及び装置に関連する。少なくとも部分的に透明な片面発光ＯＬＥＤは、鏡基板などの鏡を含み得、基板は、透明陽極及び透明陰極を備える。鏡は、光の可視スペクトルの少なくとも一部分が通過できるようなものである一方で、光の可視スペクトルの少なくとも別の部分の反射も行えるようにすることができる。鏡は、鏡の第１の表面に入射された、ＯＬＥＤの発光層によって発光される可視光線の少なくとも一部分を反射することができる一方で、鏡の第２の表面に入射された可視光線の別の部分が鏡を通過できるようなものである。
2014516456.tif 000002
【特許請求の範囲】
【請求項１】
有機発光デバイス（ＯＬＥＤ）において、
有機発光層と、
鏡と、
可視光線に透明な陽極電極と、
可視光線に透明な陰極電極と
を備え、
前記有機発光層は、前記陽極電極と前記陰極電極との間に配置され、前記鏡は、前記陽極電極及び前記陰極電極のうちの１つが前記鏡と前記有機発光層との間にくるように配置され、
前記鏡は、第１の可視光線波長範囲で反射可能であり、前記有機発光層によって発光される可視光線の少なくとも第１の部分は、前記第１の可視光線波長範囲内の波長を有し、前記鏡は、第２の可視光線波長範囲で透過可能であり、前記有機発光層は、前記第２の可視光線波長範囲の少なくとも一部分の波長を有する光を発光しないことを特徴とする有機発光デバイス（ＯＬＥＤ）。
【請求項２】
請求項１に記載のＯＬＥＤにおいて、前記有機発光層によって発光される前記可視光線は、前記第１の可視光線波長範囲内の波長を有し、前記有機発光層は、前記第２の可視波長範囲の波長を有する光を発光しないことを特徴とするＯＬＥＤ。
【請求項３】
請求項１に記載のＯＬＥＤにおいて、前記鏡は、誘電体スタック鏡を含むことを特徴とするＯＬＥＤ。
【請求項４】
請求項３に記載のＯＬＥＤにおいて、前記誘電体スタック鏡は、４７５ｎｍ〜５５０ｎｍの範囲の波長を有する光に対し、９８％を超える反射率を有し、前記誘電体スタック鏡は、４４０ｎｍの波長を有する光に対し、２０％未満の反射率を有し、前記誘電体スタック鏡は、６００ｎｍの波長を有する光に対し、２０％未満の反射率を有することを特徴とするＯＬＥＤ。
【請求項５】
請求項１に記載のＯＬＥＤにおいて、前記鏡と隣接する基板を更に備えることを特徴とするＯＬＥＤ。
【請求項６】
請求項３に記載のＯＬＥＤにおいて、前記誘電体スタック鏡は、Ｔａ２Ｏ５層とＳｉＯ２層とを備えることを特徴とするＯＬＥＤ。
【請求項７】
請求項６に記載のＯＬＥＤにおいて、前記誘電体スタック鏡は、Ｔａ２Ｏ５とＳｉＯ２が交互に重なった層を備え、各Ｔａ２Ｏ５層は、約１０ｎｍ〜約１００ｎｍの厚さを有し、各ＳｉＯ２層は、約１０ｎｍ〜約１００ｎｍの厚さを有することを特徴とするＯＬＥＤ。
【請求項８】
請求項７に記載のＯＬＥＤにおいて、前記誘電体スタック鏡は、Ｎ層のＴａ２Ｏ５を備え、ＳｉＯ２層の数はＮ−１〜Ｎ＋１の範囲にあり、Ｎは１〜４０の範囲にあることを特徴とするＯＬＥＤ。
【請求項９】
請求項１に記載のＯＬＥＤにおいて、正孔輸送層と電子輸送層とを更に備えることを特徴とするＯＬＥＤ。
【請求項１０】
請求項１に記載のＯＬＥＤにおいて、前記有機発光層は、Ｉｒ（ｐｐｙ）３、ＭＥＨ−ＰＰＶ、Ａｌｑ３またはＦｌｒｐｉｃを含むことを特徴とするＯＬＥＤ。
【請求項１１】
請求項９に記載のＯＬＥＤにおいて、前記正孔輸送層は、ＮＰＢ、ＴＡＰＣ、ＴＦＢまたはＴＰＤを含むことを特徴とするＯＬＥＤ。
【請求項１２】
請求項９に記載のＯＬＥＤにおいて、前記電子輸送層は、ＢＣＰ、Ｂｐｈｅｎ、３ＴＰＹＭＢまたはＡｌｑ３を含むことを特徴とするＯＬＥＤ。
【請求項１３】
請求項１に記載のＯＬＥＤにおいて、前記透明陽極は、インジウムスズ酸化物（ＩＴＯ）、カーボンナノチューブ（ＣＮＴ）、インジウム酸化亜鉛（ＩＺＯ）、銀ナノワイヤ及びマグネシウム：銀／Ａｌｑ３（Ｍｇ：Ａｇ／Ａｌｑ３）スタック層からなる群から選択される少なくとも１つの材料を含み、前記透明陰極は、ＩＴＯ、ＣＮＴ、ＩＺＯ、銀ナノワイヤ及びＭｇ：Ａｇ／Ａｌｑ３スタック層からなる群から選択される少なくとも１つの材料を含むことを特徴とするＯＬＥＤ。
【請求項１４】
請求項１３に記載のＯＬＥＤにおいて、前記透明陰極は、Ｍｇ：Ａｇ／Ａｌｑ３スタック層を備え、前記Ｍｇ：Ａｇ層は、３０ｎｍ未満の厚さを有し、ＭｇとＡｇは、１０：１（Ｍｇ：Ａｇ）の割合で存在し、前記Ａｌｑ３層は、０ｎｍ〜２００ｎｍの厚さを有することを特徴とするＯＬＥＤ。
【請求項１５】
請求項１に記載のＯＬＥＤにおいて、前記透明陽極電極は、前記鏡と前記有機発光層との間に配置されることを特徴とするＯＬＥＤ。
【請求項１６】
請求項１に記載のＯＬＥＤにおいて、前記透明陰極電極は、前記鏡と前記有機発光層との間に配置されることを特徴とするＯＬＥＤ。
【請求項１７】
請求項１に記載のＯＬＥＤにおいて、
ガラス基板と、
前記透明陽極電極上の正孔輸送層と
を更に備え、
前記鏡は、誘電体スタック鏡を含み、前記誘電体スタック鏡は、前記ガラス基板上に配置され、前記誘電体スタック鏡は、Ｔａ２Ｏ５とＳｉＯ２が交互に重なった層を備え、
前記透明陽極電極は、前記誘電体スタック鏡上に配置され、前記透明陽極電極は、ＩＴＯを含み、
前記有機発光層は、前記正孔輸送層上に配置され、
前記透明陰極電極は、前記有機発光層上に配置され、前記透明陰極電極は、Ｍｇ：Ａｇ／Ａｌｑ３スタック層を備え、前記Ｍｇ：Ａｇ層は、３０ｎｍ未満の厚さを有し、ＭｇとＡｇは、１０：１（Ｍｇ：Ａｇ）の割合で存在し、前記Ａｌｑ３層は、０ｎｍ〜２００ｎｍの厚さを有することを特徴とするＯＬＥＤ。
【請求項１８】
請求項１７に記載のＯＬＥＤを備える、採光窓。
【請求項１９】
ガラス基板と、
請求項１に記載のＯＬＥＤとを備える、採光窓。
【請求項２０】
請求項１に記載のＯＬＥＤにおいて、前記鏡は、前記有機発光層によって発光される可視光線の少なくとも９０％の反射が可能であることを特徴とするＯＬＥＤ。
【請求項２１】
請求項２に記載のＯＬＥＤにおいて、前記鏡は、前記有機発光層によって発光される可視光線の少なくとも９０％の反射が可能であることを特徴とするＯＬＥＤ。
【請求項２２】
請求項２に記載のＯＬＥＤにおいて、前記鏡は、前記第２の可視光線波長範囲の可視光線の少なくとも８０％の透過が可能であることを特徴とするＯＬＥＤ。
【請求項２３】
請求項２に記載のＯＬＥＤにおいて、前記鏡は、前記第２の可視光線波長範囲の可視光線の少なくとも９０％の透過が可能であることを特徴とするＯＬＥＤ。
【請求項２４】
ＯＬＥＤを製作する方法であって、
鏡を形成する工程と、
透明陽極電極を前記鏡上に形成する工程と、
有機発光層を前記透明陽極電極上に形成する工程と、
透明陰極電極を前記有機発光層上に形成する工程と
を含み、
前記鏡は、第１の可視光線波長範囲で反射可能であり、前記有機発光層によって発光される可視光線の少なくとも第１の部分は、前記第１の可視光線波長範囲内の波長を有し、前記鏡は、第２の可視光線波長範囲で透過可能であり、前記有機発光層は、前記第２の可視光線波長範囲の少なくとも一部分の波長を有する光を発光しない、方法。
【請求項２５】
請求項２４に記載の方法において、前記鏡は、誘電体スタック鏡を含み、前記誘電体スタック鏡は、異なる屈折率を有する２つの誘電材料が交互に重なった層を備えることを特徴とする方法。
【請求項２６】
請求項２５に記載の方法において、前記誘電体スタック鏡は、Ｔａ２Ｏ５とＳｉＯ２が交互に重なった層を備え、各Ｔａ２Ｏ５層は、約１０ｎｍ〜約１００ｎｍの厚さを有し、各ＳｉＯ２層は、約１０ｎｍ〜約１００ｎｍの厚さを有し、前記誘電体スタック鏡は、Ｎ層のＴａ２Ｏ５を備え、ＳｉＯ２層の数はＮ−１〜Ｎ＋１の範囲にあり、Ｎは１〜４０の範囲にあることを特徴とする方法。
【請求項２７】
請求項２４に記載の方法において、
前記透明陰極は、Ｍｇ：Ａｇ／Ａｌｑ３スタック層を備え、前記透明陰極を形成する工程は、
３０ｎｍ未満の厚さでＭｇ：Ａｇ層を形成する工程であって、ＭｇとＡｇは、１０：１（Ｍｇ：Ａｇ）の割合で存在する、工程と、
０ｎｍ〜２００ｎｍの厚さでＡｌｑ３層を前記Ｍｇ：Ａｇ層上に形成する工程と
を含むことを特徴とする方法。
【請求項２８】
請求項２６に記載の方法において、
前記誘電体スタック鏡は、４７５ｎｍ〜５５０ｎｍの範囲の波長を有する光に対し、９８％を超える反射率を有し、前記誘電体スタック鏡は、４４０ｎｍの波長を有する光に対し、２０％未満の反射率を有し、前記誘電体スタック鏡は、６００ｎｍの波長を有する光に対し、２０％未満の反射率を有することを特徴とする方法。
【請求項２９】
請求項２４に記載の方法において、
前記有機発光層によって発光される前記可視光線は、前記第１の可視光線波長範囲内の波長を有し、前記有機発光層は、前記第２の可視波長範囲の波長を有する光を発光しないことを特徴とする方法。
【請求項３０】
請求項２４に記載の方法において、
前記鏡は、前記有機発光層によって発光される可視光線の少なくとも９０％の反射が可能であることを特徴とする方法。
【請求項３１】
請求項２９に記載の方法において、
前記鏡は、前記有機発光層によって発光される可視光線の少なくとも９０％の反射が可能であることを特徴とする方法。
【請求項３２】
請求項２９に記載の方法において、
前記鏡は、前記第２の可視光線波長範囲の可視光線の少なくとも８０％の透過が可能であることを特徴とする方法。
【請求項３３】
請求項２９に記載の方法において、
前記鏡は、前記第２の可視光線波長範囲の可視光線の少なくとも９０％の透過が可能であることを特徴とする方法。
【発明の詳細な説明】
【技術分野】
【０００１】
関連出願の相互参照
本願は、２０１１年４月５日に出願された米国仮特許出願第６１／４７２，０８８号明細書の利益を主張し、同特許の開示は、いかなる図、表、図面も含めて、その全体が参照により本明細書に組み込まれる。
【背景技術】
【０００２】
有機発光デバイス（ＯＬＥＤ）は、有機材料を組み込み、光を発光する。透明ＯＬＥＤは、上面電極と下面電極とを含み、その両方とも透明電極である。従来の下面発光または上面発光のいずれかであり得る片面ＯＬＥＤは、一般に、反射電極と透明電極とを含む。いずれの場合も、有機発光層は電極間に含まれる。
【発明の概要】
【０００３】
対象発明の実施形態は、少なくとも部分的に透明な片面発光ＯＬＥＤを提供するための方法及び装置に関連する。少なくとも部分的に透明なという用語は、ＯＬＥＤは、可視スペクトルの少なくとも一部分が通過できるようなものであることを意味する。少なくとも部分的に透明な片面発光ＯＬＥＤは、鏡基板などの鏡を含み得、基板は、透明陽極及び透明陰極を備える。鏡は、光の可視スペクトルの少なくとも一部分が通過できるようなものである一方で、光の可視スペクトルの少なくとも別の部分の反射も行えるようにすることができる。例えば、鏡は、鏡の第１の表面に入射された、ＯＬＥＤの発光層（例えば、有機発光層）によって発光される可視光線の少なくとも一部分を反射することができる一方で、鏡の第２の表面に入射された可視光線の別の部分が鏡を通過できるようなものである。一実施形態では、ＯＬＥＤは、誘電体スタック鏡と、インジウムスズ酸化物（ＩＴＯ）下面陽極電極と、Ｍｇ：Ａｇ上面陰極電極とを含み得る。
【０００４】
また、対象発明の実施形態は、少なくとも部分的に透明な片面発光ＯＬＥＤを含む採光窓を提供するための方法及び装置にも関連する。少なくとも部分的に透明な片面発光ＯＬＥＤを使用して窓を作成する際、ＯＬＥＤ光は主に一方向にのみ発光するため、昼間など、外を見たり、夜間など、片面発光ＯＬＥＤを照明源として動作させたりすることが可能である。これは、ＯＬＥＤの有機発光層によって発光される可視光線の少なくとも一部分を反射する鏡を含めることによって実現することができる。窓は、ＯＬＥＤが発光する一方向が建物または他の構造の内部に向けられ、外界中に出ないように配列することができる。
【０００５】
対象発明の一実施形態では、少なくとも部分的に透明な片面発光ＯＬＥＤは、誘電体スタック鏡基板を組み込むことができる。ＯＬＥＤは、透明陽極電極と、有機発光層と、透明陰極電極とを更に含み得る。特定の実施形態では、誘電体スタック鏡基板は、Ｔａ２Ｏ５とＳｉＯ２が交互に重なった層を含み得る。特定の実施形態では、ＯＬＥＤは、ガラス基板と、ガラス基板上の誘電体スタック鏡であって、Ｔａ２Ｏ５とＳｉＯ２が交互に重なった層を組み込む、誘電体スタック鏡と、誘電体スタック鏡上の透明陽極電極であって、ＩＴＯを含む、透明陽極電極と、透明陽極電極上の正孔輸送層と、正孔輸送層上の有機発光層と、有機発光層上の透明陰極電極であって、透明陰極電極はＭｇ：Ａｇ／Ａｌｑ３スタック層を含み、Ｍｇ：Ａｇ層は３０ｎｍ未満の厚さを有し、ＭｇとＡｇは１０：１（Ｍｇ：Ａｇ）の割合で存在し、Ａｌｑ３層は０ｎｍ〜２００ｎｍの厚さを有する、透明陰極電極とを含み得る。
【０００６】
対象発明の更なる実施形態では、採光窓は、少なくとも部分的に透明な片面発光ＯＬＥＤを含み得る。
【０００７】
更に、対象発明の更なる実施形態では、少なくとも部分的に透明な片面発光ＯＬＥＤを製作する方法は、鏡を形成する工程と、透明陽極電極を鏡上に形成する工程と、有機発光層を透明陽極電極上に形成する工程と、透明陰極電極を有機発光層上に形成する工程とを含み得る。鏡は、例えば、誘電体スタック鏡であり得、誘電体スタック鏡は、異なる屈折率を有する２つの誘電材料が交互に重なった層を含む。
【図面の簡単な説明】
【０００８】
【図１Ａ】図１Ａは、対象発明の実施形態による装置の昼間の動作原理を示す。
【図１Ｂ】図１Ｂは、対象発明の実施形態による装置の夜間の動作原理を示す。
【図２Ａ】図２Ａは、対象発明の実施形態によるＯＬＥＤに組み込むことができる誘電体スタック鏡の断面図を示す。
【図２Ｂ】図２Ｂは、図２Ａの誘電体スタック鏡の透過率スペクトルを示す。
【図３Ａ】図３Ａは、対象発明の実施形態による透明な片面発光ＯＬＥＤを通して見られる透視画像を示す。
【図３Ｂ】図３Ｂは、対象発明の実施形態によるＯＬＥＤの断面図を示す。
【図３Ｃ】図３Ｃは、対象発明の実施形態によるＯＬＥＤの電流密度及びルミネッセンス対電圧を示す。
【図３Ｄ】図３Ｄは、対象発明の実施形態によるＯＬＥＤの電流効率対電流密度を示す。
【発明を実施するための形態】
【０００９】
層、領域、パターンまたは構造について言及する際に、「〜の上に」または「〜の上方に」という用語が本明細書で使用される場合、層、領域、パターンまたは構造が別の層または構造の直上にあることも、介在層、領域、パターンまたは構造が存在することもあり得ることが理解される。層、領域、パターンまたは構造について言及する際に、「〜の下に」または「〜の下方に」という用語が本明細書で使用される場合、層、領域、パターンまたは構造が他の層または構造の直下にあることも、介在層、領域、パターンまたは構造が存在することもあり得ることが理解される。層、領域、パターンまたは構造について言及する際に、「〜の直上に」という用語が本明細書で使用される場合、介在層、領域、パターンまたは構造が存在しないように、層、領域、パターンまたは構造が別の層または構造の直上にあることが理解される。
【００１０】
数値と併せて、「約」という用語が本明細書で使用される場合、値は、値の９５％から値の１０５％の範囲にあり得る、即ち、値は、規定値の＋／−５％であり得ることが理解される。例えば、「約１ｋｇ」は、０．９５ｋｇ〜１．０５ｋｇを意味する。
【００１１】
「ＯＬＥＤ」という用語と併せて、「少なくとも部分的に透明な」という用語が本明細書で使用される場合（例えば、「少なくとも部分的に透明な片面発光ＯＬＥＤ」、「少なくとも部分的に透明なＯＬＥＤ」）、鏡及び／または鏡基板を含み得るＯＬＥＤは、光の可視スペクトルの少なくとも一部分がＯＬＥＤを通過できるようなものであることが理解される。「陽極」、「陰極」または「電極」という用語と併せて、「透明」という用語が本明細書で使用される場合、陽極、陰極または電極は、発光層によって生成された光がさしたる反射もなく陽極、陰極または電極を通過できるようなものであることが理解される。
【００１２】
対象発明の実施形態は、少なくとも部分的に透明な片面発光ＯＬＥＤを含む装置を提供するための方法及び装置に関連する。少なくとも部分的に透明な片面発光ＯＬＥＤは、透明陽極電極及び透明陰極電極とともに鏡基板を含み得る。鏡は、光の可視スペクトルの少なくとも一部分が通過できるようなものである一方で、光の可視スペクトルの少なくとも別の部分の反射も行えるようにすることができる。例えば、鏡は、ＯＬＥＤの発光層（例えば、有機発光層）によって発光される可視光線の少なくとも一部分を反射することができる。一実施形態では、ＯＬＥＤは、誘電体スタック鏡と、インジウムスズ酸化物（ＩＴＯ）下面陽極と、電極と、Ｍｇ：Ａｇ上面陰極電極とを含み得る。
【００１３】
また、対象発明の実施形態は、少なくとも部分的に透明な片面発光ＯＬＥＤを含む採光窓を提供するための方法及び装置にも関連する。少なくとも部分的に透明な片面発光ＯＬＥＤを使用して窓を作成する際、ＯＬＥＤ光は主に一方向にのみ発光するため、昼間など、外を見たり、夜間など、片面発光ＯＬＥＤを照明源として動作させたりすることは有利に可能である。窓は、ＯＬＥＤが発光する一方向が建物または他の構造内に向けられ、外界中に出ないように配列することができる。
【００１４】
対象発明の実施形態では、少なくとも部分的に透明な片面発光ＯＬＥＤは、誘電体鏡基板などの鏡基板を組み込むことができる。ＯＬＥＤは、透明陽極電極と、有機発光層と、透明陰極電極とを更に含み得る。特定の実施形態では、鏡は、誘電体スタック鏡であり得、Ｔａ２Ｏ５とＳｉＯ２が交互に重なった層を含み得る。特定の実施形態では、ＯＬＥＤは、ガラス基板と、ガラス基板上の誘電体スタック鏡であって、Ｔａ２Ｏ５とＳｉＯ２が交互に重なった層を組み込む、誘電体スタック鏡と、誘電体スタック鏡上の透明陽極電極であって、ＩＴＯを含む、透明陽極電極と、透明陽極上の正孔輸送層と、正孔輸送層上の有機発光層と、有機発光層上の透明陰極電極であって、透明陰極電極はＭｇ：Ａｇ／Ａｌｑ３スタック層を含み、Ｍｇ：Ａｇ層は３０ｎｍ未満の厚さを有し、ＭｇとＡｇは１０：１（Ｍｇ：Ａｇ）の割合で存在し、Ａｌｑ３層は０ｎｍ〜２００ｎｍの厚さを有する、透明陰極電極とを含み得る。
【００１５】
対象発明の更なる実施形態では、採光窓は、少なくとも部分的に透明な片面発光ＯＬＥＤを含み得る。
【００１６】
更に、対象発明の更なる実施形態では、少なくとも部分的に透明な片面発光ＯＬＥＤを製作する方法は、鏡を形成する工程と、透明陽極を鏡上に形成する工程と、有機発光層を透明陽極上に形成する工程と、透明陰極を有機発光層上に形成する工程とを含み得る。鏡は、例えば、誘電体スタック鏡であり得、誘電体スタック鏡は、異なる屈折率を有する２つの誘電材料が交互に重なった層を含む。
【００１７】
本明細書に記載されるように、少なくとも部分的に透明な片面発光ＯＬＥＤを組み込む採光窓は、１つまたは複数のある波長を有する光に透明であり得、その結果、昼間、外を見ることが可能である一方で、外が暗い間、照明源となることも可能である。ＯＬＥＤ光は、一方向に発光され、採光窓は、光が建物または他の構造内に向けて発光され、外界中に出ないように配列することができる。実施形態では、ＯＬＥＤは、光の可視スペクトルの一部分に少なくとも部分的に透明である一方で、光の可視スペクトルの別の部分の反射も行える。採光窓のＯＬＥＤは、可視スペクトルの所定の範囲の波長を有する光を発光する発光層（例えば、有機発光層）と、ＯＬＥＤの発光層によって発光される光の少なくとも一部分の反射が可能な鏡とを含み得る。また、鏡は、ＯＬＥＤによって発光されない光の可視スペクトルの少なくとも一部分に透明でもあり得る。
【００１８】
図１Ａを参照すると、例えば、外部環境からの入射光線２０は、ガラス基板に入射することができ、入射光線の一部分は、装置中を移動することができ、その結果、装置は、可視光線２０に少なくとも部分的に透明であり、装置は、例えば、昼間に、内側から外部環境を見るために使用することができる。図１Ｂを参照すると、装置は、例えば、外が暗い夜間に、光（２５、２７）を生成するために使用することができ、そのかなりの割合（約９０％または＞９０％）は一方向２５に透過し、そのごく一部（約１０％または＜１０％）のみが反対方向２７に失われる。このように、光の大部分は一方向に透過するため、ＯＬＥＤを片面ＯＬＥＤと呼ぶ。装置は、生成された光の大半２５が所望の場所（例えば、建物もしくは構造の内部、または、外部の光が必要とされるエリアに向けて）に提供される一方で、ほんの一部分のみが反対方向２７に失われるように配置することができる。装置は、場合により、ガラス基板６０及び／または１つもしくは複数の透明電極層３０を含み得る。また、装置は、可視鏡８０や有機発光層９０も含み得る。特定の実施形態では、可視鏡は、赤外線（ＩＲ）放射が鏡を通過できるようなものであり得る。
【００１９】
図２Ａを参照すると、対象発明の実施形態による装置に組み込むことができる誘電体スタック鏡１００は、異なる屈折率（ｎ）を有する誘電材料（３７、３９）が交互に重なった層を含み得る。例えば、高いｎの材料３７はＴａ２Ｏ５であり得、低いｎの材料３９はＳｉＯ２であり得るが、実施形態はこれらに限定されない。各層（３７、３９）は、約１０ｎｍ〜約１００ｎｍの厚さを有し得、１〜４０（量の面で）の各種の層が存在し得る。
【００２０】
誘電体スタック鏡１００は、場合により、ガラス基板６０に隣接して配置する、及び／または、ＩＴＯ層３５などのＯＬＥＤの電極に隣接して配置することができる。一実施形態では、誘電体スタック鏡１００は、赤外線（ＩＲ）及び／または可視光スペクトルの一部分などのある波長範囲（または複数の波長範囲）の光２１に透明である一方で、可視光スペクトルの別の部分などのある波長範囲（または複数の波長範囲）の光２２を反射し得る。即ち、誘電体スタック鏡１００は、ある波長範囲（または複数の波長範囲）の光２１に対し、約１０％または＜１０％の反射率を有する一方で、ある波長範囲（または複数の波長範囲）の光２２に対し、約９０％または＞９０％の反射率を有し得る。例えば、誘電体スタック鏡１００は、（少なくとも）赤外線（ＩＲ）及び／または赤色の光に透明である一方で、（少なくとも）緑色の光を反射することができる。特定の実施形態では、誘電体スタック鏡は、発光層によって生成された光を反射する。
【００２１】
ある実施形態では、誘電体スタック鏡は、Ｔａ２Ｏ５とＳｉＯ２が交互に重なった層を組み込むことができる。各Ｔａ２Ｏ５層は、例えば、約１０ｎｍ〜約１００ｎｍの厚さを有し得、各ＳｉＯ２層は、例えば、約１０ｎｍ〜約１００ｎｍの厚さを有し得る。誘電体スタック鏡は、例えば、Ｎ層のＴａ２Ｏ５を含み得、ＳｉＯ２層の数はＮ−１〜Ｎ＋１の範囲にあり、Ｎは１〜４０の範囲にある。
【００２２】
図２Ｂを参照すると、一実施形態では、誘電体スタック鏡１００は、４７５ｎｍ〜５５０ｎｍの範囲の波長を有する光に対し、９８％を超える反射率を有し得、４４０ｎｍまたは６００ｎｍの波長を有する光に対し、少なくとも８０％の透過率（即ち、２０％以下の反射率）を有し得る。誘電体スタック鏡１００を通して見ると、図３Ａの画像のように見え、その結果、誘電体スタック鏡は赤色の光に透明であるため、誘電体スタック鏡を通過する光は、やや赤みを帯びた外観を有し得る。
【００２３】
図３Ｂを参照すると、一実施形態では、少なくとも部分的に透明な片面発光ＯＬＥＤ２００は、鏡１００（誘電体スタック鏡など）と、鏡１００上の透明陽極電極３７と、透明陽極電極３７上の有機発光層２２０と、有機発光層２２０上の透明陰極電極２３０とを含み得る。ＯＬＥＤ２００は、場合により、鏡１００下のガラス基板６０を含み得る。また、ＯＬＥＤ２００は、場合により、透明陽極電極３７上かつ有機発光層２２０下の正孔輸送層２１０も含み得る。また、ＯＬＥＤ２００は、場合により、電子輸送層（図示せず）も含み得る。
【００２４】
一実施形態では、誘電体スタック鏡１００は、Ｔａ２Ｏ５とＳｉＯ２が交互に重なった層を含み得る。各Ｔａ２Ｏ５層は、約１０ｎｍ〜約１００ｎｍの厚さを有し得、各ＳｉＯ２層は、約１０ｎｍ〜約１００ｎｍの厚さを有し得る。誘電体スタック鏡１００は、Ｎ層のＴａ２Ｏ５を含み得、ＳｉＯ２層の数はＮ−１〜Ｎ＋１の範囲にあり、Ｎは１〜４０の範囲にある。
【００２５】
有機発光層２２０は、例えば、トリス（２−フェニルピリジン）イリジウム（Ｉｒ（ｐｐｙ）３）、［２−メトキシ−５−（２−エチルヘキシルオキシ）−ｐ−フェニレンビニレン］（ＭＥＨ−ＰＰＶ）、トリス−（８−キノリノラト）アルミニウム（Ａｌｑ３）及び／またはビス［（４，６−ジ−フルオロフェニル）−ピリジネート−］ピコリネート（Ｆｌｒｐｉｃ）を含み得るが、実施形態はこれらに限定されない。正孔輸送層２１０は、（Ｎ，Ｎ’−ジ−［（１−ナフタレニル）−Ｎ，Ｎ’−ジフェニル］−（１，１’−ビフェニル）−４，４’−ジアミン）（ＮＰＢ）、１，１−ビス（（ジ−４−トリルアミノ）フェニル）シクロヘキサン（ＴＡＰＣ）、（ポリ（９，９−ジオクチルフルオレン−コ−Ｎ−（４−ブチルフェニル）ジフェニルアミン））（ＴＦＢ）及び／またはジアミン誘導体（ＴＰＤ）を含み得るが、実施形態はこれらに限定されない。電子輸送層（図示せず）は、ＢＣＰ、Ｂｐｈｅｎ、３ＴＰＹＭＢ及び／またはＡｌｑ３を含み得るが、実施形態はこれらに限定されない。透明陽極電極３７は、インジウムスズ酸化物（ＩＴＯ）、カーボンナノチューブ（ＣＮＴ）、インジウム酸化亜鉛（ＩＺＯ）、銀ナノワイヤまたはマグネシウム：銀／Ａｌｑ３（Ｍｇ：Ａｇ／Ａｌｑ３）スタック層を含み得るが、実施形態はこれらに限定されない。透明陰極電極２３０は、ＩＴＯ、ＣＮＴ、ＩＺＯ、銀ナノワイヤまたはＭｇ：Ａｇ／Ａｌｑ３スタック層を含み得るが、実施形態はこれらに限定されない。
【００２６】
一実施形態では、透明陰極電極２３０は、Ｍｇ：Ａｇ／Ａｌｑ３スタック層を含み得る。Ｍｇ：Ａｇ層２３１は、３０ｎｍ未満の厚さを有し得る。特定の実施形態では、Ｍｇ：Ａｇ層２３１は、約１０ｎｍの厚さを有し得る。更なる実施形態では、Ｍｇ：Ａｇ層２３１は、１１ｎｍの厚さを有し得る。ＭｇとＡｇは、１０：１（Ｍｇ：Ａｇ）または約１０：１（Ｍｇ：Ａｇ）の割合で存在し得る。Ａｌｑ３層２３２は、０ｎｍ〜２００ｎｍの厚さを有し得る。特定の実施形態では、Ａｌｑ３層２３２は、約５０ｎｍの厚さを有し得る。更なる実施形態では、Ａｌｑ３層２３２は、５０ｎｍの厚さを有し得る。
【００２７】
透明陽極電極３７、有機発光層２２０、正孔輸送層２１０（存在する場合）及び電子輸送層（存在する場合）は、各々が約１０ｎｍ〜約５００ｎｍの厚さを有し得る。より具体的には、これらの層の各々は、約４０ｎｍ〜約２００ｎｍの厚さを有し得る。特定の実施形態では、透明陽極電極３７は約１１０ｎｍの厚さを有し得、有機発光層２２０は約７０ｎｍの厚さを有し得、正孔輸送層２１０は約７０ｎｍの厚さを有し得る。
【００２８】
対象発明の一実施形態では、透明な片面発光ＯＬＥＤを製作する方法は、鏡を形成する工程と、透明陽極電極を鏡上に形成する工程と、有機発光層を透明陽極電極上に形成する工程と、透明陰極電極を有機発光層上に形成する工程とを含み得る。鏡は、例えば、誘電体スタック鏡であり得、誘電体スタック鏡は、異なる屈折率を有する２つの誘電材料が交互に重なった層を含む。
【００２９】
ある実施形態では、誘電体スタック鏡は、Ｔａ２Ｏ５とＳｉＯ２が交互に重なった層を含み得、各Ｔａ２Ｏ５層は、約１０ｎｍ〜約１００ｎｍの厚さを有し、各ＳｉＯ２層は、約１０ｎｍ〜約１００ｎｍの厚さを有し、誘電体スタック鏡は、Ｎ層のＴａ２Ｏ５を含み、ＳｉＯ２層の数はＮ−１〜Ｎ＋１の範囲にあり、Ｎは１〜４０の範囲にある。誘電体スタック鏡は、４７５ｎｍ〜５５０ｎｍの範囲の波長を有する光に対し、９８％を超える反射率を有し得、誘電体スタック鏡は、４４０ｎｍの波長を有する光に対し、２０％未満の反射率を有し、誘電体スタック鏡は、６００ｎｍの波長を有する光に対し、２０％未満の反射率を有する。
【００３０】
多くの実施形態では、透明陰極電極は、Ｍｇ：Ａｇ／Ａｌｑ３スタック層を含み、透明陰極電極を形成する工程は、３０ｎｍ未満の厚さでＭｇ：Ａｇ層を形成する工程であって、ＭｇとＡｇは、１０：１（Ｍｇ：Ａｇ）の割合で存在する、工程と、０ｎｍ〜２００ｎｍの厚さでＭｇ：Ａｇ層上にＡｌｑ３層を形成する工程とを含む。
【００３１】
対象発明の実施形態によれば、有利な透明な片面発光ＯＬＥＤは、透明陽極電極（例えば、ＩＴＯ下面陽極電極）と透明陰極電極（例えば、薄いＭｇ：Ａｇ／Ａｌｑ３上面陰極電極）とともに鏡を利用する。鏡は、ある範囲（または複数の範囲）の波長を有する光に対し、非常に高い（約９０％または＞９０％）反射率を有し得る一方で、異なる１つまたは複数の範囲の波長を有する光に対し、低い（２０％以下）反射率を有し得る。図２Ａに示されるように、例えば、鏡は、約４７５ｎｍ〜約５５０ｎｍの範囲の波長を有する光に対し、９８％を超える反射率を有し得、約４４０ｎｍまたは約６００ｎｍの波長を有する光に対し、＞８０％の透過率（２０％以下の反射率）を有し得る。鏡は、光の可視スペクトルの少なくとも一部分に透明であり得、鏡を通過する光は、例えば、図３Ａで見られるようなやや赤みを帯びた外観を有し得る。多くの実施形態では、ＯＬＥＤから発光される光の９０％超が透明陽極電極中を透過し、ある波長範囲の光のかなりごく一部（＜１０％）のみが鏡中を透過することができる。
【００３２】
対象発明の多くの実施形態では、ＯＬＥＤは、鏡を組み込むことができる。ＯＬＥＤは、可視スペクトルの所与の波長を有するか、または、ある範囲内の波長（その少なくとも一部分は可視スペクトルである）を有する光を発光する発光層（例えば、有機発光層）を含み得る。鏡は、ＯＬＥＤの発光層によって発光される可視光線の少なくとも一部分を反射することができる。例えば、鏡は、ＯＬＥＤの発光層によって発光される可視光線の９０％超または少なくとも９０％を反射することができる。様々な実施形態では、鏡は、ＯＬＥＤの発光層によって発光される可視光線の次の割合または範囲、即ち、９０％、約９０％、＞９１％、９１％、約９１％、＞９２％、９２％、約９２％、＞９３％、９３％、約９３％、＞９４％、９４％、約９４％、＞９５％、９５％、約９５％、＞９６％、９６％、約９６％、＞９７％、９７％、約９７％、＞９８％、９８％、約９８％、＞９９％、９９％、約９９％、約１００％、１００％、＞８９％、８９％、約８９％、＞８８％、８８％、約８８％、＞８７％、８７％、約８７％、＞８６％、８６％、約８６％、＞８５％、８５％、約８５％、＞８４％、８４％、約８４％、＞８３％、８３％、約８３％、＞８２％、８２％、約８２％、＞８１％、８１％、約８１％、＞８０％、８０％、約８０％、＞７９％、７９％、約７９％、＞７８％、７８％、約７８％、＞７７％、７７％、約７７％、＞７６％、７６％、約７６％、＞７５％、７５％、約７５％、＞７４％、７４％、約７４％、＞７３％、７３％、約７３％、＞７２％、７２％、約７２％、＞７１％、７１％、約７１％、＞７０％、７０％、約７０％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、少なくとも８９％、少なくとも８８％、少なくとも８７％、少なくとも８６％、少なくとも８５％、少なくとも８４％、少なくとも８３％、少なくとも８２％、少なくとも８１％、少なくとも８０％、少なくとも７９％、少なくとも７８％、少なくとも７７％、少なくとも７６％、少なくとも７５％、少なくとも７４％、少なくとも７３％、少なくとも７２％、少なくとも７１％または少なくとも７０％のうちのいずれか１つを反射することができる。
【００３３】
また、鏡は、可視スペクトルの光の少なくとも一部分に透明であるかまたは透過可能でもある。例えば、鏡は、ＯＬＥＤの発光層によって発光される可視スペクトルの一部分を含まない可視光線の一部分の＜２０％（即ち、ＯＬＥＤの発光層によって発光される光の波長または波長範囲と重複しないある範囲の波長を有する可視光線の＜２０％）の反射が可能である（即ち、＞８０％の透過が可能である）。様々な実施形態では、鏡は、ＯＬＥＤの発光層によって発光される光と重複しない波長または波長範囲を有する可視光線の次の割合または範囲、即ち、２０％、約２０％、＜２１％、２１％、約２１％、＜２２％、２２％、約２２％、＜２３％、２３％、約２３％、＜２４％、２４％、約２４％、＜２５％、２５％、約２５％、＜２６％、２６％、約２６％、＜２７％、２７％、約２７％、＜２８％、２８％、約２８％、＜２９％、２９％、約２９％、約０％、０％、＜１９％、１９％、約１９％、＜１８％、１８％、約１８％、＜１７％、１７％、約１７％、＜１６％、１６％、約１６％、＜１５％、１５％、約１５％、＜１４％、１４％、約１４％、＜１３％、１３％、約１３％、＜１２％、１２％、約１２％、＜１１％、１１％、約１１％、＜１０％、１０％、約１０％、＜９％、９％、約９％、＜８％、８％、約８％、＜７％、７％、約７％、＜６％、６％、約６％、＜５％、５％、約５％、＜４％、４％、約４％、＜３％、３％、約３％、＜２％、２％、約２％、＜１％、１％、約１％、＜３０％、３０％、約３０、２０％以下、２１％以下、２２％以下、２３％以下、２４％以下、２５％以下、２６％以下、２７％以下、２８％以下、２９％以下、１９％以下、１８％以下、１７％以下、１６％以下、１５％以下、１４％以下、１３％以下、１２％以下、１１％以下、１０％以下、９％以下、８％以下、７％以下、６％以下、５％以下、４％以下、３％以下、２％以下、１％以下または３０％以下のうちのいずれか１つの反射が可能である。
【００３４】
鏡は、可視スペクトルの光の少なくとも一部分に透明であるかまたは透過可能である。例えば、鏡は、可視光線の全スペクトルの＞８０％の反射が可能である。様々な実施形態では、鏡は、可視光線の全スペクトルの次の割合または範囲、即ち、２０％、約２０％、＜２１％、２１％、約２１％、＜２２％、２２％、約２２％、＜２３％、２３％、約２３％、＜２４％、２４％、約２４％、＜２５％、２５％、約２５％、＜２６％、２６％、約２６％、＜２７％、２７％、約２７％、＜２８％、２８％、約２８％、＜２９％、２９％、約２９％、＜３０％、３０％または約３０％、＜３１％、３１％、約３１％、＜３２％、３２％、約３２％、＜３３％、３３％、約３３％、＜３４％、３４％、約３４％、＜３５％、３５％、約３５％、＜３６％、３６％、約３６％、＜３７％、３７％、約３７％、＜３８％、３８％、約３８％、＜３９％、３９％、約３９％、４０％、４０％または約４０％、＜４１％、４１％、約４１％、＜４２％、４２％、約４２％、＜４３％、４３％、約４３％、＜４４％、４４％、約４４％、＜４５％、４５％、約４５％、＜４６％、４６％、約４６％、＜４７％、４７％、約４７％、＜４８％、４８％、約４８％、＜４９％、４９％、約４９％、５０％、５０％または約５０％、＜５１％、５１％、約５１％、＜５２％、５２％、約５２％、＜５３％、５３％、約５３％、＜５４％、５４％、約５４％、＜５５％、５５％、約５５％、＜５６％、５６％、約５６％、＜５７％、５７％、約５７％、＜５８％、５８％、約５８％、＜５９％、５９％、約５９％、６０％、６０％または約６０％、＜６１％、６１％、約６１％、＜６２％、６２％、約６２％、＜６３％、６３％、約６３％、＜６４％、６４％、約６４％、＜６５％、６５％、約６５％、＜６６％、６６％、約６６％、＜６７％、６７％、約６７％、＜６８％、６８％、約６８％、＜６９％、６９％、約６９％、７０％、７０％または約７０％、＜７１％、７１％、約７１％、＜７２％、７２％、約７２％、＜７３％、７３％、約７３％、＜７４％、７４％、約７４％、＜７５％、７５％、約７５％、＜７６％、７６％、約７６％、＜７７％、７７％、約７７％、＜７８％、７８％、約７８％、＜７９％、７９％、約７９％、８０％、８０％または約８０％、＜８１％、８１％、約８１％、＜８２％、８２％、約８２％、＜８３％、８３％、約８３％、＜８４％、８４％、約８４％、＜８５％、８５％、約８５％、＜８６％、８６％、約８６％、＜８７％、８７％、約８７％、＜８８％、８８％、約８８％、＜８９％、８９％、約８９％、９０％、約９０％、＞９０％、＞８９％、＞８８％、＞８７％、＞８６％、＞８５％、＞８４％、＞８３％、＞８２％、＞８１％、＞８０％、＞７９％、＞７８％、＞７７％、＞７６％、＞７５％、＞７４％、＞７３％、＞７２％、＞７１％、＞７０％、＞２０％、＞２１％、＞２２％、＞２３％、＞２４％、＞２５％、＞２６％、＞２７％、＞２８％、＞２９％、＞３０％、＞３１％、＞３２％、＞３３％、＞３４％、＞３５、＞３６％、＞３７％、＞３８％、＞３９％、＞４０％、＞４１％、＞４２％、＞４３％、＞４４％、＞４５％、＞４６％、＞４７％、＞４８、＞４９％、＞５０％、＞５１％、＞５２％、＞５３％、＞５４％、＞５５％、＞５６％、＞５７％、＞５８％、＞５９％、＞６０％、＞６１％、＞６２％、＞６３％、＞６４％、＞６５％、＞６６％、＞６７％、＞６８％、＞６９％、少なくとも９０％、少なくとも８９％、少なくとも８８％、少なくとも８７％、少なくとも８６％、少なくとも８５％、少なくとも８４％、少なくとも８３％、少なくとも８２％、少なくとも８１％、少なくとも８０％、少なくとも７９％、少なくとも７８％、少なくとも７７％、少なくとも７６％、少なくとも７５％、少なくとも７４％、少なくとも７３％、少なくとも７２％、少なくとも７１％、少なくとも７０％、少なくとも２０％、少なくとも２１％、少なくとも２２％、少なくとも２３％、少なくとも２４％、少なくとも２５％、少なくとも２６％、少なくとも２７％、少なくとも２８％、少なくとも２９％、少なくとも１９％、少なくとも１８％、少なくとも１７％、少なくとも１６％、少なくとも１５％、少なくとも１４％、少なくとも１３％、少なくとも１２％、少なくとも１１％、少なくとも１０％、少なくとも９％、少なくとも８％、少なくとも７％、少なくとも６％、少なくとも５％、少なくとも４％、少なくとも３％、少なくとも２％、少なくとも１％、少なくとも３０％、少なくとも３１％、少なくとも３２％、少なくとも３３％、少なくとも３４％、少なくとも３５、少なくとも３６％、少なくとも３７％、少なくとも３８％、少なくとも３９％、少なくとも４０％、少なくとも４１％、少なくとも４２％、少なくとも４３％、少なくとも４４％、少なくとも４５％、少なくとも４６％、少なくとも４７％、少なくとも４８、少なくとも４９％、少なくとも５０％、少なくとも５１％、少なくとも５２％、少なくとも５３％、少なくとも５４％、少なくとも５５％、少なくとも５６％、少なくとも５７％、少なくとも５８％、少なくとも５９％、少なくとも６０％、少なくとも６１％、少なくとも６２％、少なくとも６３％、少なくとも６４％、少なくとも６５％、少なくとも６６％、少なくとも６７％、少なくとも６８％、少なくとも６９％、９０％以下、８９％以下、８８％以下、８７％以下、８６％以下、８５％以下、８４％以下、８３％以下、８２％以下、８１％以下、８０％以下、７９％以下、７８％以下、７７％以下、７６％以下、７５％以下、７４％以下、７３％以下、７２％以下、７１％以下、７０％以下、２０％以下、２１％以下、２２％以下、２３％以下、２４％以下、２５％以下、２６％以下、２７％以下、２８％以下、２９％以下、３０％以下、３１％以下、３２％以下、３３％以下、３４％以下、３５以下、３６％以下、３７％以下、３８％以下、３９％以下、４０％以下、４１％以下、４２％以下、４３％以下、４４％以下、４５％以下、４６％以下、４７％以下、４８以下、４９％以下、５０％以下、５１％以下、５２％以下、５３％以下、５４％以下、５５％以下、５６％以下、５７％以下、５８％以下、５９％以下、６０％以下、６１％以下、６２％以下、６３％以下、６４％以下、６５％以下、６６％以下、６７％以下、６８％以下または６９％以下のうちのいずれか１つの反射が可能である。
【００３５】
一実施形態では、ＯＬＥＤは、鏡を組み込むことができ、光（少なくともその一部分が可視スペクトルである）を発光する発光層（例えば、有機発光層）を含み得る。様々な実施形態では、鏡は、ＯＬＥＤの発光層によって発光される可視光線の少なくとも８０％または少なくとも９０％を反射することができ、ＯＬＥＤの発光層によって発光される光以外の可視光線の２０％以下の反射も可能である。様々な実施形態では、鏡は、ＯＬＥＤの発光層によって発光される可視光線の上で挙げられた範囲の値のいずれかを反射することができ、ＯＬＥＤの発光層によって発光される光を含む波長範囲と重複しない可視光線の波長範囲に対して上で挙げられた範囲の値のいずれかの反射も可能である。
【００３６】
対象発明の一実施形態によれば、有利な少なくとも部分的に透明な片面発光ＯＬＥＤは、鏡と、透明陽極電極（例えば、ＩＴＯ下面陽極電極）と、透明陰極電極（例えば、薄いＭｇ：Ａｇ／Ａｌｑ３上面陰極電極）と、有機発光層とを含み得る。様々な実施形態では、鏡は、有機発光層によって発光される可視光線の少なくとも８０％または少なくとも９０％を反射することができ、ＯＬＥＤの有機発光層によって発光される光以外の可視光線の３０％以下を反射することができる。鏡は、誘電体スタック鏡であり得、異なる屈折率を有する２つの誘電材料が交互に重なった層を含み得る。誘電材料は、例えば、Ｔａ２Ｏ５及びＳｉＯ２であり得る。
【００３７】
更なる実施形態では、鏡は、有機発光層によって発光される可視光線の少なくとも８０％を反射することができ、ＯＬＥＤの有機発光層によって発光される光以外の可視光線の３０％以下を反射することができる。
【００３８】
更に、更なる実施形態では、鏡は、有機発光層によって発光される可視光線の少なくとも８０％を反射することができ、ＯＬＥＤの有機発光層によって発光される光以外の可視光線の２０％以下を反射することができる。
【００３９】
更に、更なる実施形態では、鏡は、有機発光層によって発光される可視光線の少なくとも８０％を反射することができ、ＯＬＥＤの有機発光層によって発光される光以外の可視光線の１０％以下を反射することができる。
【００４０】
更に、更なる実施形態では、鏡は、有機発光層によって発光される可視光線の少なくとも９０％を反射することができ、ＯＬＥＤの有機発光層によって発光される光以外の可視光線の１０％以下を反射することができる。
【００４１】
実施例１
ＯＬＥＤであって、約１ｍｍの厚さを有するガラス基板と、ガラス基板の直上の誘電体スタック鏡と、ＩＴＯを含み、誘電体スタック鏡の直上の約１１０ｎｍの厚さを有する透明陽極電極と、ＮＰＢを含み、透明陽極電極の直上の約７０ｎｍの厚さを有する正孔輸送層と、Ａｌｑ３を含み、正孔輸送層の直上の約７０ｎｍの厚さを有する有機発光層と、約５０ｎｍの厚さを有するＡｌｑ３層及び約１１ｎｍの厚さを有するＭｇ：Ａｇ層を備える有機発光層の直上の透明陰極電極とを含むＯＬＥＤが製作された。
【００４２】
図３Ｃを参照すると、この片面透明ＯＬＥＤの上面及び下面発光の両方に対する電流密度（ｍＡ／ｃｍ２）及びルミネッセンス（Ｃｄ／ｍ２）が電圧の関数として示されている。このＯＬＥＤに対する上面発光と下面発光との割合は、約９：１である。電流密度−下面と電流密度−上面の線は、ほぼ重複するようにほぼ同一である。図３Ｄを参照すると、この片面透明ＯＬＥＤの上面及び下面発光の両方に対する電流効率（ｃｄ／Ａ）が電流密度（ｍＡ／ｃｍ２）の関数として示されている。
【００４３】
本明細書で言及されるかまたは引用されるすべての特許、特許出願、仮出願及び刊行物は、すべての図及び表を含めて、本明細書の明確な教示に矛盾しない範囲で、その全体が参照により本明細書に組み込まれる。
【００４４】
本明細書に記載される実施例及び実施形態は、単なる例示のみを目的とし、それらを踏まえて様々な変更形態または変形形態が当業者に提案され、本願の精神及び範囲内に含まれることを理解されたい。
【図１Ａ】
2014516456.tif 000003
【図１Ｂ】
2014516456.tif 000004
【図２Ａ】
2014516456.tif 000005
【図２Ｂ】
2014516456.tif 000006
【図３Ａ】
2014516456.tif 000007
【図３Ｂ】
2014516456.tif 000008
【図３Ｃ】
2014516456.tif 000009
【図３Ｄ】
2014516456.tif 000010
【国際調査報告】
2014516456.tif 000011
2014516456.tif 000012